(57)【要約】【課題】高速で安定に回転させることができる情報記録媒体用ガラス基板を提供する。【解決手段】平坦部を有する主表面と、同心の外周端面と内周端面とを有し、内周端面がなす穴に、情報記録装置を構成するスピンドルモータの回転自在なハブが嵌合して挿通され、ハブに固定されるドーナツ状の情報記録媒体に用いられる情報記録媒体用ガラス基板において、情報記録媒体用ガラス基板を主表面に平行な面に投影した投影像の外周端面がなす外周の中心を最小二乗中心法により決定し、投影像の上で最小二乗中心法により決定した中心から径方向に伸びる直線が投影像の内周端面がなす内周で交わる点を点Ｐ１、外周とで交わる点を点Ｐ２として、点Ｐ１と点Ｐ２との間隔を間隔Ｓとして、間隔Ｓの最大値Ｓｍａｘと最小値Ｓｍｉｎとの差ΔＳが２μｍ未満である。【選択図】図１
2008226376.tif 000002
【特許請求の範囲】
【請求項１】
平坦部を有する主表面と、同心の外周端面と内周端面とを有し、
前記内周端面がなす穴に、情報記録装置を構成するスピンドルモータの回転自在なハブが嵌合して挿通され、該ハブに固定されるドーナツ状の情報記録媒体に用いられる情報記録媒体用ガラス基板において、
前記情報記録媒体用ガラス基板を前記主表面に平行な面に投影した投影像の前記外周端面がなす外周の中心を最小二乗中心法により決定し、
前記投影像の上で前記最小二乗中心法により決定した中心から径方向に伸びる直線が前記投影像の前記内周端面がなす内周で交わる点を点Ｐ１、前記外周とで交わる点を点Ｐ２として、前記点Ｐ１と前記点Ｐ２との間隔を間隔Ｓとして、
前記間隔Ｓの最大値Ｓｍａｘと最小値Ｓｍｉｎとの差ΔＳが２μｍ未満であることを特徴とする情報記録媒体用ガラス基板。
【請求項２】
請求項１に記載の情報記録媒体用ガラス基板の表面に磁性膜を有することを特徴とする磁気記録媒体。
【発明の詳細な説明】
【技術分野】
【０００１】
本発明は、情報記録媒体用ガラス基板及び磁気記録媒体に関する。
【背景技術】
【０００２】
従来、コンピュータ等に用いられる磁気ディスク用基板としては、アルミニウム基板が一般的に用いられてきた。しかし磁気ディスクの小型化・薄板化とともに高記録密度化が図られ、磁気ヘッドの低浮上化とともに磁気ヘッド機構についてもＣＳＳ（Ｃｏｎｔａｃｔ  Ｓｔａｒｔ  Ｓｔｏｐ）方式からＬＵＬ（Ｌｏａｄ  Ｕｎｌｏａｄ）方式に移行しつつある。ＬＵＬ方式では、ＣＳＳ方式に比べ磁気ヘッドの低浮上走行が可能であるため、より高密度記録が可能となり記録の大容量化に対応することができる。ＣＳＳ方式からＬＵＬ方式への移行に伴い、アルミニウム基板に比べ硬度、強度ならびに平坦性に優れたガラス基板の採用が増えつつある。
【０００３】
更に、磁気記憶装置の磁気ディスクの回転を高速化する事で情報転送の高速化を計る技術開発が進んでいるが、高速回転により磁気ディスク基板の撓みや変形が発生する。こうした撓みや変形が生じると、磁気ヘッドの移動が不安定となり、磁気ディスクに対する位置決め精度が低下し、更に、記録密度の向上に支障が出たり、データ処理が遅くなったりする問題が発生する。
【０００４】
この撓みや変形に対応するために、磁気ディスク用基板の剛性を大きくする方法がある。例えば、高剛性ガラスセラミックス基板がある（特許文献１参照）。
【特許文献１】特開２００２−１３７９３６号公報
【発明の開示】
【発明が解決しようとする課題】
【０００５】
しかしながら、特許文献１に記載の高剛性ガラスセラミックス基板は、例えば、アルミノシリケートガラス基板と比較して高価である。剛性を大きくするには、ガラス基板を厚くすることが考えられるが、質量が大きくなることからガラス基板が組み込まれる磁気記録装置の軽量化、低消費電力化に対応し難くなる。
【０００６】
一方、発明者らは、化学強化したアルミノシリケートガラス基板を基体とした磁気ディスク基板を７２００ｒｐｍで高速回転させ、磁気ディスク基板の撓みや変形の評価方法の一つであるフラッタリング特性を測定し、詳細に検討した。フラッタリング特性は、磁気ディスク面の外周部における回転軸方向の振れ量を示す値である。この結果、評価した磁気ディスク基板が十分仕様内で同等であるにも係わらずフラッタリング特性が他の試料と比較して小さい値となっている試料があることに着目した。すなわち、ガラス基板の剛性が同じであってもフラッタリング特性をより良好にすることができる因子があると推測した。
【０００７】
本発明は、上記の課題を鑑みてなされたものであって、その目的とするところは、高速で安定に回転させることができる情報記録媒体用ガラス基板及び磁気記録媒体を提供することである。
【課題を解決するための手段】
【０００８】
上記の課題は、以下の構成により解決される。
【０００９】
１．  平坦部を有する主表面と、同心の外周端面と内周端面とを有し、
前記内周端面がなす穴に、情報記録装置を構成するスピンドルモータの回転自在なハブが嵌合して挿通され、該ハブに固定されるドーナツ状の情報記録媒体に用いられる情報記録媒体用ガラス基板において、
前記情報記録媒体用ガラス基板を前記主表面に平行な面に投影した投影像の前記外周端面がなす外周の中心を最小二乗中心法により決定し、
前記投影像の上で前記最小二乗中心法により決定した中心から径方向に伸びる直線が前記投影像の前記内周端面がなす内周で交わる点を点Ｐ１、前記外周とで交わる点を点Ｐ２として、前記点Ｐ１と前記点Ｐ２との間隔を間隔Ｓとして、
前記間隔Ｓの最大値Ｓｍａｘと最小値Ｓｍｉｎとの差ΔＳが２μｍ未満であることを特徴とする情報記録媒体用ガラス基板。
【００１０】
２．  １に記載の情報記録媒体用ガラス基板の表面に磁性膜を有することを特徴とする磁気記録媒体。
【発明の効果】
【００１１】
本発明によれば、ハブ（回転軸）に固定される情報記録媒体用ガラス基板の主表面に平行な面に投影された投影像の内周から外周までの間隔Ｓの最大値Ｓｍａｘと最小値Ｓｍｉｎとの差ΔＳを２μｍ未満としている。
【００１２】
よって、高速に回転する情報記録媒体用ガラス基板の慣性モーメントのブレが抑えられることになる。このため、高速に回転する情報記録媒体用ガラス基板から生じる振動が抑えられ、高速回転時及び回転速度の急激な変化時に対して高い回転安定性を有することができる。
【００１３】
従って、高速で安定に回転させることができる情報記録媒体用ガラス基板及び磁気記録媒体を提供することができる。
【発明を実施するための最良の形態】
【００１４】
本発明を図示の実施の形態に基づいて説明するが、本発明は該実施の形態に限らない。
【００１５】
図２は、本発明に係わる情報記録媒体用ガラス基板（以降、ガラス基板とも称する。）１の全体構成を示している。図２に示す様に、ガラス基板１は、中心に穴５が形成されたドーナツ状の円板形状をしている。１０ｔは外周端面、２０ｔは内周端面、７ａは表主表面、７ｂは裏主表面を示している。
【００１６】
図１は、図２で示したガラス基板１を主表面と平行な面に投影した投影像を主表面側から見た様子を、外周端面がなす外周１０及び内周端面がなす内周２０の形状を誇張して示している。また、１６は外周１０の中心を示している。中心１６は、最小二乗中心法（ＬＳＣ）を用いて決めている。
【００１７】
主表面と平行な面に投影された投影像で、中心１６から径方向である外周１０に向かう直線１７を定める。直線１７と内周２０とが交わる点Ｐ１と直線１７と外周１０とが交わる点Ｐ２とを定め、点Ｐ１と点Ｐ２との間隔をＳとする。この間隔Ｓをガラス基板１の中心１６を起点とする直線１７を外周全周囲に巡らせて求めた間隔Ｓの最大値Ｓｍａｘと最小値ｍｉｎの差を差ΔＳとする。この差ΔＳが、２μｍ未満となるようにすると、後述するフラッタリング特性が良好となり高い回転安定性を得ることができることが実験で分かった。
【００１８】
本発明のガラス基板においては、差ΔＳを２μｍ未満とすることで、ガラス基板の回転時に発生する慣性モーメントのブレを抑えることができる。このため、ガラス基板は、後述のフラッタリング特性が良好と成り、高速回転時及び回転速度の急激な変化に対して高い回転安定性を得ることができる。高い回転安定性を得ることができるガラス基板の主表面上に磁性膜を設けて磁気記録媒体としてＨＤＤ装置に組み込むことで、記録再生特性の安定化が図られるとともに、記録再生の高速化を達成することができる。
【００１９】
上記の間隔Ｓは、例えば、ラウンドテスト型式ＲＡ−Ｈ１５００Ａ（ミツトヨ（株））等を用いて測定することができる。これより求めた間隔Ｓの内最大値Ｓｍａｘ及び最小値ｍｉｎより、その差である差ΔＳを求めることができる。
【００２０】
フラッタリング特性に関して説明する。図７は、ガラス基板のフラッタリング特性の測定方法を示す図である。試料Ｗであるガラス基板をエアスピンドルモータ８０の軸に固定し矢印Ａの方向に高速回転し、試料Ｗの表面にレーザードップラ振動計８２によりレーザー光Ｌを照射する。試料Ｗの表面で反射する光Ｌは、試料Ｗの軸方向の振動によりその波長が変化し、この光をレーザードップラ振動計８２が受ける。レーザードップラ振動計８２からの信号を信号解析装置８４で解析することにより、試料Ｗの１周内の振れ量（フラッタリング特性）を検出することができる。尚、試料Ｗの外周端面から１．５ｍｍの位置を測定点Ｐとしている。発明者らは、これまでの実験等による経験から、フラッタリング特性の測定条件が外径φ６５ｍｍ、内径φ２０ｍｍ、厚み０．６３５ｍｍ、回転数７２００ｒｐｍとする場合、フラッタリング特性の最大値が３５ｎｍ以下であれば、ガラス基板が安定して回転していると判断している。
【００２１】
（情報記録媒体用ガラス基板の製造工程）
情報記録媒体用ガラス基板の製造について説明する。図４に、情報記録媒体用ガラス基板の製造工程の例をフロー図で示す。まず、ガラス素材を溶融し（ガラス溶融工程）、溶融ガラスを下型に流し込み、上型によってプレス成形して円盤状のガラス基板前駆体を得る（プレス成形工程）。なお、円盤状のガラス基板前駆体は、プレス成形によらず、例えばダウンドロー法やフロート法で形成したシートガラスを研削砥石で切り出して作製してもよい。
【００２２】
プレス成形されたガラス基板前駆体を、ダイヤモンド砥石で構成されているコアドリル等でドーナツ形状にする（コアリング工程）。コアリング工程において、ガラス基板前駆体に対して内周と外周とを同時に加工するコアリング装置の例を図５に示す。コアリング装置は、大きくは、一体型コアドリル５０と保持シャフト５９と保持台４０とから構成される。また、一体型コアドリル５０を刃先側から見た様子を図６に示す。
【００２３】
図５、図６に示す様に、一体型コアドリル５０は、内周刃５２と外周刃５６とが一体的に構成されている。すなわち、内周刃５２及び外周刃５６は、それぞれ円筒形状をしており、それらの上端部分が互いに連結され、下端部分が開放状態である。内周刃５２の上面部には、保持シャフト５９が回転軸６０の上下方向にスライド移動できる貫通穴が設けてある。内周刃５２及び外周刃５６の下端部分は、刃先５３及び刃先５７がそれぞれ形成してある。内周刃５２の回転軸と外周刃５６の回転軸と保持シャフト５９とは、回転軸６０を中心にした同心円を描いている。
【００２４】
保持シャフト５９は、保持台４０の上に積載した複数のガラス基板前駆体７２の積層体７０を下向きに押圧することができる。こうすることにより、コアドリルによる外周・内周加工において、ガラス基板前駆体７２を保持台４０に固定することができる。更に、コアドリル５０の回転軸６０がガラス基板前駆体７２を介して保持台４０で支持される。従って、コアドリル５０を軸ブレすることなく安定して回転させることができる。
【００２５】
保持シャフト５９でガラス基板前駆体７２の積層体７０を保持台４０に保持した状態で、コアドリル５０を押下することで積層体７０は、外周、内周が同時に加工されドーナツ状のガラス基板を得ることができる。このように同心円を描く内周刃５２及び外周刃５６から構成されるコアドリル５０を用いて外周、内周を同時にガラス基板前駆体を加工すると、製造工程の初期の段階で、完成品である情報記録媒体用ガラス基板の外周端面、内周端面の真円度、及びこれらの同心度を良好にすることができる。
【００２６】
図４に戻って、ガラス基板の両表面を例えばダイヤモンドペレットを用いた公知の両面ラップ盤に研削液を供給しながら研磨加工し、ガラス基板の全体形状、すなわちガラス基板の平行度、平坦度および厚みを予備調整する（第１ラッピング工程）。
【００２７】
次に、ガラス基板の外周端面および内周端面を、研削し面取りして、ガラス基板の外径寸法および真円度、穴の内径寸法、並びにガラス基板と穴との同心度を微調整する（内・外径加工工程）。内・外径加工は、例えば、特開２００６−５５９８５号公報に記載されているディスク基板の周縁研削装置等を用いることができる。この装置は、ガラス基板を回転させた状態で保持し、内周研削用回転砥石、外周研削用回転砥石をＮＣ制御により移動させて、ガラス基板の外周端面、内周端面を研削加工することができる。
【００２８】
この後、ガラス基板の内周端面を研磨して微細なキズ等を除去する（内周端面加工工程）。この内周端面加工工程及び後述の外周端面加工は、研磨剤を用いたブラシ研磨等で行う。
【００２９】
次に、ガラス基板の両表面を第１ラッピング工程より目の細かいダイヤモンドペレットを用いて再び研磨加工して、ガラス基板の平行度、平坦度および厚みを微調整する（第２ラッピング工程）。次に、ガラス基板の外周端面を研磨して微細なキズ等を除去する（外周端面加工工程）。
【００３０】
次に、ガラス基板を洗浄した後、耐衝撃性や耐振動性等の向上を目的として、化学強化液にガラス基板を浸漬してガラス基板に化学強化層を形成する（化学強化工程）。化学強化方法としては、従来より公知の化学強化法であれば特に制限されないが、例えば、ガラス転移点の観点から転移温度を超えない領域でイオン交換を行う低温型化学強化などが好ましい。化学強化に用いるアルカリ溶融塩としては、硝酸カリウム、硝酸ナトリウム、あるいは、それらを混合した硝酸塩などが挙げられる。
【００３１】
この後、ガラス基板の表面をパッドにウレタン発泡やスウェード等を用いた公知の両面研磨機に酸化セリウム等を研磨剤とする研磨液を供給しながら精密に仕上げる研磨加工を行う（ポリッシング工程）。ポリッシング工程は、製造効率や必要な面粗さ等によりパッドや研磨剤を変えて第１ポリッシング工程、第２ポリッシング工程のように複数の工程に分けても良い。使用するパッドや研磨液、研磨機の設定条件を調整することで面粗さをＲｍａｘ（最大高さ）が２ｎｍから６ｎｍ、Ｒａ（中心線平均粗さ）が０．２ｎｍから０．４ｎｍの範囲とすることができる。尚、平面度は５μｍ以下とすることができる。そして洗浄工程及び検査工程を経て、製品としての情報記録媒体用ガラス基板となる。
【００３２】
ここで、Ｒａ（中心線平均粗さ）、Ｒｍａｘ（最大高さ）は、ＪＩＳ  Ｂ０６０１で規定されている。これらは、原子間力顕微鏡（ＡＦＭ）等により測定することができる。
【００３３】
尚、情報記録媒体用ガラス基板の製造方法においては、上記以外の種々の工程を有していても良い。例えば、ガラス基板の内部歪みを緩和するためのアニール工程、ガラス基板の強度の信頼性確認のためのヒートショック工程、ガラス基板の表面に残った研磨剤や化学強化処理液等の異物を除去する洗浄工程、種々の検査・評価工程等を有していても良い。また、ポリッシング工程によって、ガラス基板の表面の化学強化された領域が減少するが、ポリッシング工程の後のガラス基板の表面に化学強化された領域が残っているか否か、あるいは残っている強化された領域の厚みについての制限はない。
【００３４】
このようにして、情報記録媒体用ガラス基板は製造される。本発明の内外周端の真円度、同心度は、コアリング工程、内・外径加工工程、内周端面加工工程及び外周端面加工工程での条件を適宜調整することにより得られる。
【００３５】
（ガラス基板の材料）
ガラス基板の材料としては、イオン交換による化学強化が可能なガラスであれば特に制限はない。例えば、ＳｉＯ2、Ｎａ2Ｏ、ＣａＯを主成分としたソーダライムガラス；ＳｉＯ2、Ａｌ2Ｏ3、Ｒ2Ｏ（Ｒ＝Ｋ、Ｎａ、Ｌｉ）を主成分としたアルミノシリケートガラス；ボロシリケートガラス；Ｌｉ2Ｏ−ＳｉＯ2系ガラス；Ｌｉ2Ｏ−Ａｌ2Ｏ3−ＳｉＯ2系ガラス；Ｒ’Ｏ−Ａｌ2Ｏ3−ＳｉＯ2系ガラス（Ｒ’＝Ｍｇ、Ｃａ、Ｓｒ、Ｂａ）などを使用することができる。中でも、アルミノシリケートガラスやボロシリケートガラスは、耐衝撃性や耐振動性に優れるため特に好ましい。
【００３６】
（磁気記録媒体）
本発明の情報記録媒体用ガラス基板の主表面の上に、少なくとも記録層を形成することで情報記録媒体を得ることができる。記録層は特に限定されず、磁気、光、光磁気等の性質を利用した種々の記録層を用いることができるが、特に図３に示すように磁性膜２を記録層として情報記録媒体用ガラス基板１に設けた磁気記録媒体（磁気ディスク）Ｄの製造に好適である。
【００３７】
磁性膜２に用いる磁性材料としては、特に限定はなく公知の材料を適宜選択して用いることができる。例えば、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＳｉＯなどが挙げられる。また、磁性膜を非磁性膜（例えば、Ｃｒ、ＣｒＭｏ、ＣｒＶなど）で分割してノイズの低減を図った多層構成としてもよい。
【００３８】
磁性膜２として、上記のＣｏ系材料の他、フェライト系や鉄−希土類系の材料や、ＳｉＯ2、ＢＮなどからなる非磁性膜中にＦｅ、Ｃｏ、ＣｏＦｅ、ＣｏＮｉＰｔ等の磁性粒子が分散された構造のグラニュラーなどを用いることもできる。磁性層は、面内型、垂直型の何れであっても良い。
【００３９】
磁性膜２の形成方法としては、公知の方法を用いることができる。例えば、スパッタリング法、無電解メッキ法、スピンコート法などが挙げられる。
【００４０】
磁気記録媒体Ｄには、更に必要により下地層、保護層、潤滑層等を設けても良い。これらの層はいずれも公知の材料を適宜選択して用いることができる。下地層の材料としては、例えば、Ｃｒ、Ｍｏ、Ｔａ、Ｔｉ、Ｗ、Ｖ、Ｂ、Ａｌ、Ｎｉなどが挙げられる。保護層の材料としては、例えば、Ｃｒ、Ｃｒ合金、Ｃ、ＺｒＯ2、ＳｉＯ2などが挙げられる。また、潤滑層としては、例えば、パーフロロポリエーテル（ＰＦＰＥ）等からなる液体潤滑剤を塗布し、必要に応じ加熱処理を行ったものなどが挙げられる。
【実施例】
【００４１】
情報記録媒体用ガラス基板として、図５の製造工程に沿って外径φ６５ｍｍ、内径φ２０ｍｍ、板厚０．６３５ｍｍのアルミノシリケートガラス基板を製造した。
【００４２】
具体的には、ＳｉＯ2、Ａｌ2Ｏ3、Ｒ2Ｏ（Ｒ＝Ｋ、Ｎａ、Ｌｉ）を主成分とするガラス素材を溶融し（ガラス溶融工程）、溶融ガラスを下型に流し込み、上型によってプレス成形して円盤状のガラス基板前駆体を得た（プレス成形工程）。
【００４３】
プレス成形されたガラス基板前駆体に対して、図５、図６に示すコアリング装置を用いて内周と外周とを同時に加工してドーナツ形状とした（コアリング工程）。次に、ガラス基板の両表面をダイヤモンドペレットを備えた公知の両面ラップ盤にて研削液を供給しながら研磨加工し、ガラス基板の平行度、平坦度および厚みを予備調整した（第１ラッピング工程）。
【００４４】
次に、ガラス基板の外周端面および内周端面を鼓状のダイヤモンド砥石を備えた周縁研削装置にて研削して約０．１ｍｍの面取りをして、ガラス基板の外径寸法および真円度、穴の内径寸法、並びにガラス基板と穴との同心度を微調整した（内・外径加工工程）。次に、ガラス基板の内周端面に研磨液を供給しながらブラシ研磨を行い微細なキズ等を除去した（内周端面加工工程）。
【００４５】
次に、ガラス基板の両表面を第１ラッピング工程より目が細かいダイヤモンドペレットを備えた公知の両面ラップ盤にて研削液を供給しながら再び研磨加工して、ガラス基板の平行度、平坦度および厚みを微調整した（第２ラッピング工程）。そして、ガラス基板の外周端面に研磨液を供給しながらブラシ研磨を行い微細なキズ等を除去した（外周端面加工工程）。
【００４６】
次に、ガラス基板を洗浄した後、化学強化液にガラス基板を浸漬してガラス基板に化学強化層を形成した（化学強化工程）。化学強化液は、ＮａＮＯ3とＫＮＯ3とを質量比５：５の割合とした化学強化剤を化学強化槽に投入し３７５℃に加熱したものとした。
【００４７】
この後、ガラス基板の表面をパッドを備えた公知の両面研磨機にて研磨液を供給しながら精密に仕上げる研磨加工を行った（ポリッシング工程）。そして洗浄工程及び検査工程を経て、ガラス基板を完成させた。
【００４８】
コアリング工程、内・外径加工工程、内周端面加工工程、外周端面加工工程における加工条件を変更して、種々の差ΔＳを有するガラス基板のサンプルＮｏ．１からＮｏ．６を得た。差ΔＳは、ラウンドテスト型式ＲＡ−Ｈ１５００Ａ（ミツトヨ（株））を用いて間隔Ｓを測定することによりその最大値と最小値との差とした。また、これらサンプルの全てにおいて、平面度は、４μｍ以下、面粗さはＲｍａｘが２ｎｍから６ｎｍ、Ｒａが０．２ｎｍから０．４ｎｍの範囲であった。
【００４９】
この後、ガラス基板を洗浄した後、このガラス基板に磁性膜を設けて磁気記録媒体とした。磁性膜は、ガラス基板側から、Ｎｉ−Ａｌからなる下地層（厚み約１００ｎｍ）、Ｃｏ−Ｃｒ−Ｐｔからなる記録層（厚み２０ｎｍ）、ＤＬＣ（Ｄｉａｍｏｎｄ  Ｌｉｋｅ  Ｃａｒｂｏｎ）からなる保護膜（厚み５ｎｍ）順次積層した。
【００５０】
ここで、ガラス基板に磁性膜を設けて磁気記録媒体としているが、積層されている膜厚は上記の通り約０．１２５μｍで有り、磁性膜を設ける位置はガラス基板の主表面上である。従って、ガラス基板の状態で測定した上記の間隔Ｓの測定値は、磁性膜を設けることによる影響をほとんど受けることはないため、磁気記録媒体においても同じ値として扱うことができる。
【００５１】
磁気記録媒体として完成したサンプルを用いて、図７に示す測定方法によりフラッタリング特性を測定した。レーザードップラ振動計８２を用いた測定システムは、ＯＦＶ−５１２／ＶＤＤ−６５０（Ｐｏｌｙｔｅｃ製）を使用した。測定時のサンプルの回転数は７２００ｒｐｍとした。この結果を、前に測定した差ΔＳと併せて表１に示す。
【００５２】
【表１】
2008226376.tif 000003
【００５３】
この表１が示す通り、差ΔＳが２μｍ未満であるサンプルは、いずれもフラッタリング特性が３５ｎｍ以下となり良好な回転特性を有していることが確認できた。従って、高速で安定に回転させることができる情報記録媒体用ガラス基板及び磁気記録媒体を提供することができる。尚、Ｎｏ．１で示す差ΔＳが０．２μｍ、フラッタリング特性が１３．２ｎｍより更に良好なサンプルは、作製可能ではあるが、製造に多大な時間を要し歩留まりが悪く良好な生産効率が現状では見込めなかったため更なるサンプルの製造は行わなかった。
【図面の簡単な説明】
【００５４】
【図１】情報記録媒体用ガラス基板の外周端面の真円度、内周端面の真円度及び同心度を説明する図である。
【図２】情報記録媒体用ガラス基板の全体構成を示す図である。
【図３】情報記録媒体用ガラス基板の表主表面の上に磁性膜を備えている磁気記録媒体の一例を示す図である。
【図４】記録媒体用ガラス基板の製造工程の例をフロー図で示す図である。
【図５】コアリング工程で使用するコアリング装置を説明する図である。
【図６】コアリング装置で使用する内周刃と外周刃とが一体となっている一体型コアドリルを説明する図である。
【図７】フラッタリング特性の測定方法を説明する図である。
【符号の説明】
【００５５】
１  情報記録媒体用ガラス基板（ガラス基板）
２  磁性膜
５  穴
７ａ  表主表面
７ｂ  裏主表面
１０  外周端面の最外周
１０ｔ  外周端面
１６  外周端面の中心
２０  内周端面の最内周
２０ｔ  内周端面
Ｄ  磁気記録媒体
Ｐ１、Ｐ２  点
Ｓ  間隔
ΔＳ  差
【図１】
2008226376.tif 000004
【図２】
2008226376.tif 000005
【図３】
2008226376.tif 000006
【図４】
2008226376.tif 000007
【図５】
2008226376.tif 000008
【図６】
2008226376.tif 000009
【図７】
2008226376.tif 000010